(57)【要約】  基材（１０４）上に被覆層（１０８）が形成された表面被覆切削工具であって、基材（１０４）上に被覆層（１０８）が形成された表面被覆切削工具であって、基材（１０４）の第１表面（１０６）上および第２表面（１０７）上の被覆層（１０８）の層厚の平均値をＡとしたとき、被覆層（１０８）の層厚のうち最大の層厚と最小の層厚との差が０．０４×Ａ以下である表面被覆切削工具である。また、基材（１０４）上に被覆層（１０８）が形成された表面被覆切削工具であって、基材（１０４）の第１表面（１０６）上の被覆層（１０８）の層厚の平均値をＢ１とし、基材（１０４）の第２表面（１０７）上の被覆層（１０８）の層厚の平均値をＢ２としたとき、Ｂ１とＢ２の差の絶対値をＢ１とＢ２のうち値の大きい方で割った値が０．０４以下である表面被覆切削工具である。
2008026433.tif 000002
【特許請求の範囲】
【請求項１】
基材（１０４）上に被覆層（１０８）が形成された表面被覆切削工具（１０１）であって、
前記基材（１０４）の第１表面（１０６）上および第２表面（１０７）上の被覆層（１０８）の層厚の平均値をＡとしたとき、前記被覆層（１０８）の層厚のうち最大の層厚と最小の層厚との差が０．０４×Ａ以下であることを特徴とする、表面被覆切削工具（１０１）。
【請求項２】
前記被覆層（１０８）の層厚は、前記被覆層（１０８）の切れ刃部における層厚であることを特徴とする、請求の範囲第１項に記載の表面被覆切削工具（１０１）。
【請求項３】
前記基材（１０４）の前記第１表面（１０６）および前記第２表面（１０７）はそれぞれ、前記基材（１０４）の表面のうち面積の広い方から数えて１番目または２番目になることを特徴とする、請求の範囲第１項に記載の表面被覆切削工具（１０１）。
【請求項４】
前記基材（１０４）の前記第１表面（１０６）上の被覆層（１０８）の表面および前記基材（１０４）の前記第２表面（１０７）上の被覆層（１０８）の表面がそれぞれすくい面となるネガティブチップであることを特徴とする、請求の範囲第３項に記載の表面被覆切削工具（１０１）。
【請求項５】
前記基材（１０４）は、ＷＣ基超硬合金、サーメット、高速度鋼、セラミックス、立方晶型窒化硼素焼結体、ダイヤモンド焼結体、窒化ケイ素焼結体、酸化アルミニウムおよび炭化チタンからなる群から選択された少なくとも１種からなることを特徴とする、請求の範囲第１項に記載の表面被覆切削工具（１０１）。
【請求項６】
前記表面被覆切削工具（１０１）は、ドリル、エンドミル、フライス加工用または旋削加工用刃先交換型チップ、メタルソー、歯切工具、リーマまたはタップであることを特徴とする、請求の範囲第１項に記載の表面被覆切削工具（１０１）。
【請求項７】
基材（１０４）上に被覆層（１０８）が形成された表面被覆切削工具（１０１）であって、
前記基材（１０４）の第１表面（１０６）上の被覆層（１０８）の層厚の平均値をＢ１とし、前記基材（１０４）の第２表面（１０７）上の被覆層（１０８）の層厚の平均値をＢ２としたとき、Ｂ１とＢ２の差の絶対値をＢ１とＢ２のうち値の大きい方で割った値が０．０４以下であることを特徴とする、表面被覆切削工具（１０１）。
【請求項８】
前記被覆層（１０８）の層厚は、前記被覆層（１０８）の切れ刃部における層厚であることを特徴とする、請求の範囲第７項に記載の表面被覆切削工具（１０１）。
【請求項９】
前記基材（１０４）の前記第１表面（１０６）および前記第２表面（１０７）はそれぞれ、前記基材（１０４）の表面のうち面積の広い方から数えて１番目または２番目になることを特徴とする、請求の範囲第７項に記載の表面被覆切削工具（１０１）。
【請求項１０】
前記基材（１０４）の前記第１表面（１０６）上の被覆層（１０８）の表面および前記基材（１０４）の前記第２表面（１０７）上の被覆層（１０８）の表面がそれぞれすくい面となるネガティブチップであることを特徴とする、請求の範囲第９項に記載の表面被覆切削工具（１０１）。
【請求項１１】
前記基材（１０４）は、ＷＣ基超硬合金、サーメット、高速度鋼、セラミックス、立方晶型窒化硼素焼結体、ダイヤモンド焼結体、窒化ケイ素焼結体、酸化アルミニウムおよび炭化チタンからなる群から選択された少なくとも１種からなることを特徴とする、請求の範囲第７項に記載の表面被覆切削工具（１０１）。
【請求項１２】
前記表面被覆切削工具（１０１）は、ドリル、エンドミル、フライス加工用または旋削加工用刃先交換型チップ、メタルソー、歯切工具、リーマまたはタップであることを特徴とする、請求の範囲第７項に記載の表面被覆切削工具（１０１）。
【請求項１３】
基材（１０４）上に被覆層（１０８）が形成された表面被覆切削工具（１０１）であって、
前記被覆層（１０８）は化合物層（１０８ａ，１０８ｂ，１０８ｃ，１０８ｄ，１０８ｅ）を含んでおり、
前記基材（１０４）の第１表面（１０６）上および第２表面（１０７）上の化合物層（１０８ａ，１０８ｂ，１０８ｃ，１０８ｄ，１０８ｅ）の層厚の平均値をＣとしたとき、前記化合物層（１０８ａ，１０８ｂ，１０８ｃ，１０８ｄ，１０８ｅ）の層厚のうち最大の層厚と最小の層厚との差が０．０４×Ｃ以下であることを特徴とする、表面被覆切削工具（１０１）。
【請求項１４】
前記化合物層（１０８ａ，１０８ｂ，１０８ｃ，１０８ｄ，１０８ｅ）の層厚は、前記化合物層（１０８ａ，１０８ｂ，１０８ｃ，１０８ｄ，１０８ｅ）の切れ刃部における層厚であることを特徴とする、請求の範囲第１３項に記載の表面被覆切削工具（１０１）。
【請求項１５】
前記化合物層（１０８ａ，１０８ｂ，１０８ｃ，１０８ｄ，１０８ｅ）は、チタン、ジルコニウム、ハフニウム、バナジウム、ニオブ、タンタル、クロム、モリブデン、タングステン、アルミニウムおよびケイ素からなる群から選択された少なくとも１種の元素と、ホウ素、炭素、窒素および酸素からなる群から選択された少なくとも１種の元素と、の化合物からなるまたはこの化合物を主体とすることを特徴とする、請求の範囲第１３項に記載の表面被覆切削工具（１０１）。
【請求項１６】
前記化合物層（１０８ａ，１０８ｂ，１０８ｃ，１０８ｄ，１０８ｅ）は、ホウ素、炭素、窒素および酸素からなる群から選択された少なくとも１種の元素と、チタンと、の化合物からなるまたはこの化合物を主体とすることを特徴とする、請求の範囲第１３項に記載の表面被覆切削工具（１０１）。
【請求項１７】
前記化合物層（１０８ａ，１０８ｂ，１０８ｃ，１０８ｄ，１０８ｅ）は、ＭＴ−ＣＶＤ法で形成されたチタンの炭窒化物からなるまたはこのチタンの炭窒化物を主体とすることを特徴とする、請求の範囲第１３項に記載の表面被覆切削工具（１０１）。
【請求項１８】
前記基材（１０４）の前記第１表面（１０６）および前記第２表面（１０７）はそれぞれ、前記基材（１０４）の表面のうち面積の広い方から数えて１番目または２番目になることを特徴とする、請求の範囲第１３項に記載の表面被覆切削工具（１０１）。
【請求項１９】
前記基材（１０４）の前記第１表面（１０６）上の被覆層（１０８）の表面および前記基材（１０４）の前記第２表面（１０７）上の被覆層（１０８）の表面がそれぞれすくい面となるネガティブチップであることを特徴とする、請求の範囲第１８項に記載の表面被覆切削工具（１０１）。
【請求項２０】
前記基材（１０４）は、ＷＣ基超硬合金、サーメット、高速度鋼、セラミックス、立方晶型窒化硼素焼結体、ダイヤモンド焼結体、窒化ケイ素焼結体、酸化アルミニウムおよび炭化チタンからなる群から選択された少なくとも１種からなることを特徴とする、請求の範囲第１３項に記載の表面被覆切削工具（１０１）。
【請求項２１】
前記表面被覆切削工具（１０１）は、ドリル、エンドミル、フライス加工用または旋削加工用刃先交換型チップ、メタルソー、歯切工具、リーマまたはタップであることを特徴とする、請求の範囲第１３項に記載の表面被覆切削工具（１０１）。
【請求項２２】
基材（１０４）上に被覆層（１０８）が形成された表面被覆切削工具（１０１）であって、
前記被覆層（１０８）は化合物層（１０８ａ，１０８ｂ，１０８ｃ，１０８ｄ，１０８ｅ）を含んでおり、
前記基材（１０４）の第１表面（１０６）上の化合物層（１０８ａ，１０８ｂ，１０８ｃ，１０８ｄ，１０８ｅ）の層厚の平均値をＤ１とし、前記基材（１０４）の第２表面（１０７）上の化合物層（１０８ａ，１０８ｂ，１０８ｃ，１０８ｄ，１０８ｅ）の層厚の平均値をＤ２としたとき、Ｄ１とＤ２の差の絶対値をＤ１とＤ２のうち値の大きい方で割った値が０．０４以下であることを特徴とする、表面被覆切削工具（１０１）。
【請求項２３】
前記化合物層（１０８ａ，１０８ｂ，１０８ｃ，１０８ｄ，１０８ｅ）の層厚は、前記化合物層（１０８ａ，１０８ｂ，１０８ｃ，１０８ｄ，１０８ｅ）の切れ刃部における層厚であることを特徴とする、請求の範囲第２２項に記載の表面被覆切削工具（１０１）。
【請求項２４】
前記化合物層（１０８ａ，１０８ｂ，１０８ｃ，１０８ｄ，１０８ｅ）は、チタン、ジルコニウム、ハフニウム、バナジウム、ニオブ、タンタル、クロム、モリブデン、タングステン、アルミニウムおよびケイ素からなる群から選択された少なくとも１種の元素と、ホウ素、炭素、窒素および酸素からなる群から選択された少なくとも１種の元素と、の化合物からなるまたはこの化合物を主体とすることを特徴とする、請求の範囲第２２項に記載の表面被覆切削工具（１０１）。
【請求項２５】
前記化合物層（１０８ａ，１０８ｂ，１０８ｃ，１０８ｄ，１０８ｅ）は、ホウ素、炭素、窒素および酸素からなる群から選択された少なくとも１種の元素と、チタンと、の化合物からなるまたはこの化合物を主体とすることを特徴とする、請求の範囲第２２項に記載の表面被覆切削工具（１０１）。
【請求項２６】
前記化合物層（１０８ａ，１０８ｂ，１０８ｃ，１０８ｄ，１０８ｅ）は、ＭＴ−ＣＶＤ法で形成されたチタンの炭窒化物からなるまたはこのチタンの炭窒化物を主体とすることを特徴とする、請求の範囲第２２項に記載の表面被覆切削工具（１０１）。
【請求項２７】
前記基材（１０４）の前記第１表面（１０６）および前記第２表面（１０７）はそれぞれ、前記基材（１０４）の表面のうち面積の広い方から数えて１番目または２番目になることを特徴とする、請求の範囲第２２項に記載の表面被覆切削工具（１０１）。
【請求項２８】
前記基材（１０４）の前記第１表面（１０６）上の被覆層（１０８）の表面および前記基材（１０４）の前記第２表面（１０７）上の被覆層（１０８）の表面がそれぞれすくい面となるネガティブチップであることを特徴とする、請求の範囲第２７項に記載の表面被覆切削工具（１０１）。
【請求項２９】
前記基材（１０４）は、ＷＣ基超硬合金、サーメット、高速度鋼、セラミックス、立方晶型窒化硼素焼結体、ダイヤモンド焼結体、窒化ケイ素焼結体、酸化アルミニウムおよび炭化チタンからなる群から選択された少なくとも１種からなることを特徴とする、請求の範囲第２２項に記載の表面被覆切削工具（１０１）。
【請求項３０】
前記表面被覆切削工具（１０１）は、ドリル、エンドミル、フライス加工用または旋削加工用刃先交換型チップ、メタルソー、歯切工具、リーマまたはタップであることを特徴とする、請求の範囲第２２項に記載の表面被覆切削工具（１０１）。
【発明の詳細な説明】
【技術分野】
【０００１】
本発明は、表面被覆切削工具に関し、特に、工具寿命をより安定化させた表面被覆切削工具に関する。
【背景技術】
【０００２】
従来より、金属の切削加工に広く用いられている切削工具としては、超硬合金、サーメットまたはセラミックスなどの基材の表面上に、炭化チタン、窒化チタン、アルミナまたは炭窒化チタンなどからなる化合物層を単層または複数層堆積して被覆層を形成した表面被覆切削工具が数多く用いられている（たとえば、特許文献１（特開２００４−１９５５９５号公報）参照）。
【特許文献１】特開２００４−１９５５９５号公報
【発明の開示】
【発明が解決しようとする課題】
【０００３】
一般的に、表面被覆切削工具の被覆層の切れ刃部における層厚が大きい場合には、表面被覆切削工具の耐摩耗性は高くなるが耐欠損性が低下し、表面被覆切削工具の被覆層の切れ刃部における層厚が小さい場合には、表面被覆切削工具の耐欠損性は高くなるが耐摩耗性が低下する。【０００４】
しかしながら、従来の表面被覆切削工具においては、表面被覆切削工具の突発的な欠損の発生および摩耗進行のばらつきなどによって、表面被覆切削工具の寿命が不安定であったことから、工具寿命を安定化させることが要望されていた。【０００５】
上記の事情に鑑みて、本発明の目的は、工具寿命をより安定化させた表面被覆切削工具を提供することにある。
【課題を解決するための手段】
【０００６】
本発明の第１の態様によれば、基材上に被覆層が形成された表面被覆切削工具であって、基材の第１表面上および第２表面上の被覆層の層厚の平均値をＡとしたとき、被覆層の層厚のうち最大の層厚と最小の層厚との差が０．０４×Ａ以下である表面被覆切削工具を提供することができる。【０００７】
本発明の第２の態様によれば、基材上に被覆層が形成された表面被覆切削工具であって、基材の第１表面上の被覆層の層厚の平均値をＢ１とし、基材の第２表面上の被覆層の層厚の平均値をＢ２としたとき、Ｂ１とＢ２の差の絶対値をＢ１とＢ２のうち値の大きい方で割った値が０．０４以下である表面被覆切削工具を提供することができる。【０００８】
本発明の第１〜第２の態様において、上記の被覆層の層厚は、被覆層の切れ刃部における層厚であることが好ましい。【０００９】
本発明の第３の態様によれば、基材上に被覆層が形成された表面被覆切削工具であって、被覆層は化合物層を含んでおり、基材の第１表面上および第２表面上の化合物層の層厚の平均値をＣとしたとき、化合物層の層厚のうち最大の層厚と最小の層厚との差が０．０４×Ｃ以下である表面被覆切削工具を提供することができる。【００１０】
本発明の第４の態様によれば、基材上に被覆層が形成された表面被覆切削工具であって、被覆層は化合物層を含んでおり、基材の第１表面上の化合物層の層厚の平均値をＤ１とし、基材の第２表面上の化合物層の層厚の平均値をＤ２としたとき、Ｄ１とＤ２の差の絶対値をＤ１とＤ２のうち値の大きい方で割った値が０．０４以下である表面被覆切削工具を提供することができる。【００１１】
本発明の第３〜第４の態様において、上記の化合物層の層厚は、化合物層の切れ刃部における層厚であることが好ましい。【００１２】
本発明の表面被覆切削工具において、化合物層は、チタン、ジルコニウム、ハフニウム、バナジウム、ニオブ、タンタル、クロム、モリブデン、タングステン、アルミニウムおよびケイ素からなる群から選択された少なくとも１種の元素と、ホウ素、炭素、窒素および酸素からなる群から選択された少なくとも１種の元素と、の化合物からなるまたはこの化合物を主体とすることが好ましい。【００１３】
本発明の表面被覆切削工具において、化合物層は、ホウ素、炭素、窒素および酸素からなる群から選択された少なくとも１種の元素と、チタンと、の化合物からなるまたはこの化合物を主体とすることが好ましい。【００１４】
本発明の表面被覆切削工具において、化合物層は、ＭＴ−ＣＶＤ（Medium  Temperature  Chemical  Vapor  Deposition）法で形成されたチタンの炭窒化物からなるまたはこのチタンの炭窒化物を主体とすることが好ましい。【００１５】
また、本発明の表面被覆切削工具において、基材の第１表面および第２表面はそれぞれ、基材の表面のうち面積の広い方から数えて１番目または２番目になることができる。ここで、本発明の表面被覆切削工具は、基材の第１表面上に形成されている被覆層の表面および基材の第２表面上に形成されている被覆層の表面がそれぞれすくい面となるネガティブチップにおいてその効果が顕著となる。【００１６】
また、本発明の表面被覆切削工具において、基材は、ＷＣ基超硬合金、サーメット、高速度鋼、セラミックス、立方晶型窒化硼素焼結体、ダイヤモンド焼結体、窒化ケイ素焼結体、酸化アルミニウムおよび炭化チタンからなる群から選択された少なくとも１種からなることが好ましい。【００１７】
また、本発明の表面被覆切削工具は、ドリル、エンドミル、フライス加工用または旋削加工用刃先交換型チップ、メタルソー、歯切工具、リーマまたはタップとなることが好ましい。
【発明の効果】
【００１８】
本発明によれば、工具寿命をより安定化させた表面被覆切削工具を提供することができる。
【図面の簡単な説明】
【００１９】
【図１】本発明の表面被覆切削工具の好ましい一例の模式的な斜視図である。
【図２】（ａ）は図１に示す表面被覆切削工具の上面側のＩＩ−ＩＩに沿った模式的な断面の一例であり、（ｂ）は図１に示す表面被覆切削工具の下面側のＩＩ−ＩＩに沿った模式的な断面の一例である。
【図３】トレイ上に基材を設置した状態の一例を示す模式的な断面図である。
【図４】棒状部材に基材を串刺しにした状態の一例を示す模式的な断面図である。
【図５】実施例１〜４および比較例１〜２において、被覆層または被覆層を構成する各層の層厚を測定した箇所を示す模式的な拡大平面図である。
【図６】実施例５〜６および比較例３において、被覆層を構成する各層の層厚を測定した箇所および切れ刃として用いた箇所を示す模式的な拡大平面図である。
【符号の説明】
【００２０】
１０１  表面被覆切削工具、１０４  基材、１０５  側面、１０６  第１表面、１０７  第２表面、１０８  被覆層、１０８ａ，１０８ｂ，１０８ｃ，１０８ｄ，１０８ｅ  化合物層、１０９  トレイ、１１０  部材、１１１  棒状部材、１１２  スペーサ、１１３，１１４，１１５，１１７  仮想線、１１６  仮想接線、２０１，２０４  仮想すくい面、２０１ａ，２０４ａ  仮想すくい平行面、２０２，２０５  仮想逃げ面、２０２ａ，２０５ａ  仮想逃げ平行面、２０３，２０６  仮想平面。
【発明を実施するための最良の形態】
【００２１】
以下、本発明についてさらに詳細に説明する。なお、以下の説明では図面を用いて説明しているが、本願の図面において、同一の参照符号を付したものは、同一部分または相当部分を示している。また、各図面はあくまでも説明用の模式的なものであって、被覆層の層厚と表面被覆切削工具本体とのサイズ比やコーナーのアール（Ｒ）のサイズ比は実際のものとは異なり得る。【００２２】
図１に、本発明の表面被覆切削工具の好ましい一例の模式的な斜視図を示す。図２（ａ）に、図１に示す本発明の表面被覆切削工具の上面側のＩＩ−ＩＩに沿った模式的な断面の一例を示し、図２（ｂ）に、図１に示す本発明の表面被覆切削工具の下面側のＩＩ−ＩＩに沿った模式的な断面の一例を示す。【００２３】
本発明の表面被覆切削工具１０１は、図２（ａ）および図２（ｂ）に示すように、基材１０４の上面である第１表面１０６上、基材１０４の下面である第２表面１０７上および基材１０４の側面１０５上に被覆層１０８が形成された構成を有しており、被覆層１０８は、基材１０４側から、化合物層１０８ａ、化合物層１０８ｂ、化合物層１０８ｃ、化合物層１０８ｄおよび化合物層１０８ｅがこの順序で積層されて構成されている。【００２４】
ここで、本発明の第１の態様においては、基材１０４の第１表面１０６上における被覆層１０８の層厚および基材１０４の第２表面１０７上の被覆層１０８の層厚の平均値をＡとしたとき、基材１０４の第１表面１０６上における被覆層１０８の層厚および基材１０４の第２表面１０７上における被覆層１０８の層厚のうち最大の層厚と最小の層厚との差が０．０４×Ａ以下であることを特徴としている。【００２５】
これは、本発明者が工具寿命の安定化について鋭意検討した結果、被覆層１０８の層厚を上記の第１の態様のように設定することにより、表面被覆切削工具１０１の工具寿命のばらつきを低減でき、工具寿命を安定化することができることを見いだしたことによるものである。【００２６】
また、本発明の第２の態様においては、基材１０４の第１表面１０６上の被覆層１０８の層厚の平均値をＢ１とし、基材１０４の第２表面１０７上の被覆層１０８の層厚の平均値をＢ２としたとき、Ｂ１とＢ２の差の絶対値をＢ１とＢ２のうち値の大きい方で割った値が０．０４以下であることを特徴としている。【００２７】
これは、本発明者が工具寿命の安定化について鋭意検討した結果、被覆層１０８の層厚を上記の第２の態様のように設定した場合にも、表面被覆切削工具１０１の工具寿命のばらつきを低減でき、工具寿命を安定化することができることを見いだしたことによるものである。【００２８】
なお、本発明の第１〜第２の態様において、基材１０４の第１表面１０６上の被覆層１０８の層厚は、表面被覆切削工具１０１の図２（ａ）に示す刃先稜線Ｚ１よりも内側の第１表面１０６の領域（図２（ａ）の斜線によってその領域の一部を示す）上の少なくとも一部の被覆層１０８の層厚のことである。【００２９】
ここで、刃先稜線Ｚ１は、表面被覆切削工具１０１の上面側のすくい面（切削加工時に被削材に接触して被削材をすくう面）を拡大した仮想の仮想すくい面２０１と表面被覆切削工具１０１の逃げ面（切削加工時にすくい面による切削後の被削材に対向する面）を拡大した仮想の仮想逃げ面２０２との交線をＸ１とし、仮想すくい面２０１を基材１０４の第１表面１０６に初めて接触する位置にまで平行移動させた仮想すくい平行面２０１ａと、仮想逃げ面２０２を基材１０４の側面１０５に初めて接触する位置にまで平行移動させた仮想逃げ平行面２０２ａと、の交線をＹ１としたとき、Ｘ１とＹ１の双方を含む仮想平面２０３と表面被覆切削工具１０１の最表面との交線のことである。【００３０】
また、本発明の第１〜第２の態様において、基材１０４の第２表面１０７上の被覆層１０８の層厚は、表面被覆切削工具１０１の図２（ｂ）に示す刃先稜線Ｚ２よりも内側の第２表面１０７の領域（図２（ｂ）の斜線によってその領域の一部を示す）上の少なくとも一部の被覆層１０８の層厚のことである。【００３１】
ここで、刃先稜線Ｚ２は、表面被覆切削工具１０１の下面側のすくい面（切削加工時に被削材に接触して被削材をすくう面）を拡大した仮想の仮想すくい面２０４と表面被覆切削工具１０１の逃げ面（切削加工時にすくい面による切削後の被削材に対向する面）を拡大した仮想の仮想逃げ面２０５との交線をＸ２とし、仮想すくい面２０４を基材１０４の第２表面１０７に初めて接触する位置にまで平行移動させた仮想すくい平行面２０４ａと、仮想逃げ面２０２を基材１０４の側面１０５に初めて接触する位置にまで平行移動させた仮想逃げ平行面２０５ａと、の交線をＹ２としたとき、Ｘ２とＹ２の双方を含む仮想平面２０６と表面被覆切削工具１０１の最表面との交線のことである。【００３２】
また、本発明の第１〜第２の態様においては、特に、被覆層の切れ刃部における層厚が本発明の第１〜第２の態様の関係を満たすことが好ましい。すなわち、表面被覆切削工具１０１を用いた切削加工は、表面被覆切削工具１０１の切れ刃部を被削材に接触させて行なわれるため、切れ刃部における被覆層の層厚が本発明の第１〜第２の態様の関係を満たしている場合には、表面被覆切削工具１０１の工具寿命のばらつきを低減でき、工具寿命を安定化することができると考えられるためである。【００３３】
ここで、切れ刃部としては、一般的に、表面被覆切削工具１０１の上面については、刃先稜線Ｚ１から刃先稜線Ｚ１に対して垂直な方向（図２（ａ）の紙面の左方向）に少なくとも２ｍｍまでの領域が用いられ、表面被覆切削工具１０１の下面については、刃先稜線Ｚ２から刃先稜線Ｚ２に対して垂直な方向（図２（ｂ）の紙面の左方向）に少なくとも２ｍｍまでの領域が用いられる。【００３４】
したがって、刃先稜線Ｚ１から刃先稜線Ｚ１に対して垂直な方向（図２（ａ）の紙面の左方向）に少なくとも２ｍｍまでの表面被覆切削工具１０１の上面の領域の少なくとも一部における被覆層１０８の層厚、および刃先稜線Ｚ２から刃先稜線Ｚ２に対して垂直な方向（図２（ｂ）の紙面の左方向）に少なくとも２ｍｍまでの表面被覆切削工具１０１の下面の領域の少なくとも一部における被覆層１０８の層厚が本発明の第１の態様および／または本発明の第２の態様の関係を満たしていることが好ましい。【００３５】
また、本発明の第３の態様においては、基材１０４の第１表面１０６上および第２表面１０７上の化合物層の層厚の平均値をＣとしたとき、化合物層の層厚のうち最大の層厚と最小の層厚との差が０．０４×Ｃ以下であることを特徴としている。【００３６】
これは、本発明者が工具寿命の安定化について鋭意検討した結果、化合物層の層厚を本発明の第３の態様のように設定することにより、表面被覆切削工具１０１の工具寿命のばらつきを低減でき、工具寿命を安定化することができることを見いだしたことによるものである。【００３７】
また、本発明の第４の態様においては、基材１０４の第１表面１０６上の化合物層の層厚の平均値をＤ１とし、基材１０４の第２表面１０７上の化合物層の層厚の平均値をＤ２としたとき、Ｄ１とＤ２の差の絶対値をＤ１とＤ２のうち値の大きい方で割った値が０．０４以下であることを特徴としている。【００３８】
これは、本発明者が工具寿命の安定化について鋭意検討した結果、化合物層の層厚を上記の第４の態様のように設定した場合にも、表面被覆切削工具１０１の工具寿命のばらつきを低減でき、工具寿命を安定化することができることを見いだしたことによるものである。【００３９】
なお、本発明の第３〜第４の態様において、基材１０４の第１表面１０６上の化合物層の層厚は、表面被覆切削工具１０１の図２（ａ）に示す刃先稜線Ｚ１よりも内側の領域（図２（ａ）の斜線によってその領域の一部を示す）上の少なくとも一部の化合物層の層厚のことである。なお、刃先稜線Ｚ１についての説明は上記と同様である。【００４０】
また、本発明の第３〜第４の態様において、基材１０４の第２表面１０７上の化合物層の層厚は、表面被覆切削工具１０１の図２（ｂ）に示す刃先稜線Ｚ２よりも内側の領域（図２（ｂ）の斜線によってその領域の一部を示す）上の少なくとも一部の化合物層の層厚のことである。なお、刃先稜線Ｚ２についての説明は上記と同様である。【００４１】
また、本発明の第３〜第４の態様においては、特に、化合物層の切れ刃部における層厚が本発明の第３〜第４の態様の関係を満たすことが好ましい。すなわち、表面被覆切削工具１０１を用いた切削加工は、表面被覆切削工具１０１の切れ刃部を被削材に接触させて行なわれるため、切れ刃部における化合物層の層厚が本発明の第３〜第４の態様の関係を満たしている場合には、表面被覆切削工具１０１の工具寿命のばらつきを低減でき、工具寿命を安定化することができると考えられるためである。【００４２】
なお、切れ刃部に関する説明は上記と同様である。したがって、刃先稜線Ｚ１から刃先稜線Ｚ１に対して垂直な方向（図２（ａ）の紙面の左方向）に少なくとも２ｍｍまでの表面被覆切削工具１０１の上面の領域の少なくとも一部における化合物層の層厚、および刃先稜線Ｚ２から刃先稜線Ｚ２に対して垂直な方向（図２（ｂ）の紙面の左方向）に少なくとも２ｍｍまでの表面被覆切削工具１０１の下面の領域の少なくとも一部における化合物層の層厚が本発明の第３の態様および／または本発明の第４の態様の関係を満たしていることが好ましい。【００４３】
なお、本発明の第３の態様および本発明の第４の態様は、被覆層が複数の化合物層から構成されている場合にのみ適用され、被覆層が単層の化合物層から構成されている場合には本発明の第１の態様および／または本発明の第２の態様が適用される。【００４４】
また、本発明の第３の態様および本発明の第４の態様においては、同じ部位の化合物層（たとえば、図２（ａ）および図２（ｂ）に示す構成の表面被覆切削工具においては、図２（ａ）に示す化合物層１０８ａと図２（ｂ）に示す化合物層１０８ａ、図２（ａ）に示す化合物層１０８ｂと図２（ｂ）に示す化合物層１０８ｂ、図２（ａ）に示す化合物層１０８ｃと図２（ｂ）に示す化合物層１０８ｃ、図２（ａ）に示す化合物層１０８ｄと図２（ｂ）に示す化合物層１０８ｄ、図２（ａ）に示す化合物層１０８ｅと図２（ｂ）に示す化合物層１０８ｅ）のいずれかの層厚または任意の複数の化合物層の合計の層厚（被覆層１０８全体の層厚を除く）のいずれかが本発明の第３の態様および／または本発明の第４の態様の関係を満たしていればよい。【００４５】
また、本発明の第１〜第４の態様の関係を満たす化合物層としては、チタン、ジルコニウム、ハフニウム、バナジウム、ニオブ、タンタル、クロム、モリブデン、タングステン、アルミニウムおよびケイ素からなる群から選択された少なくとも１種の元素と、ホウ素、炭素、窒素および酸素からなる群から選択された少なくとも１種の元素と、の化合物からなるまたはこの化合物を主体とする層を少なくとも１層用いることが好ましい。この場合には、本発明の表面被覆切削工具１０１の工具寿命が安定化する傾向にある。【００４６】
また、本発明の第１〜第４の態様の関係を満たす化合物層としては、ホウ素、炭素、窒素および酸素からなる群から選択された少なくとも１種の元素と、チタンと、の化合物からなるまたはこの化合物を主体とする層を少なくとも１層用いることが好ましい。この場合には、本発明の表面被覆切削工具１０１の工具寿命が安定化する傾向にある。【００４７】
また、本発明の第１〜第４の態様の関係を満たす化合物層としては、ＭＴ−ＣＶＤ法で形成されたチタンの炭窒化物からなるまたはこのチタンの炭窒化物を主体とする層を少なくとも１層用いることが好ましい。ＭＴ−ＣＶＤ法で形成されたチタンの炭窒化物からなる層が本発明の第１〜第４の態様の関係を満たす化合物層に該当する場合には、本発明の表面被覆切削工具１０１の工具寿命がさらに安定化する傾向にある。なお、ＭＴ−ＣＶＤ法は、たとえば、炭素源にアセトニトリル（ＣＨ3ＣＮ）を用いて成長温度（基材の温度）が７００℃以上１０００℃以下の条件でチタンの炭窒化物からなる層をＣＶＤ法により成長することにより行なうことができる。【００４８】
なお、本発明において、「主体」とは、上記の化合物からなる化合物層の５０質量％以上が上記の化合物から構成されていることを意味する。【００４９】
また、本発明の表面被覆切削工具１０１において、被覆層１０８は、たとえば従来から公知のＣＶＤ（Chemical  Vapor  Deposition）法またはＰＶＤ（Physical  Vapor  Deposition）法により形成することができる。【００５０】
たとえば、ＣＶＤ法により被覆層１０８を形成する場合には、一般的にトレイ上に基材１０４を並べて炉内に装入されるが、トレイと基材１０４との間の距離をほとんど若しくは全く変化させないことで、基材１０４の第１表面１０６上に形成される被覆層１０８の層厚と第２表面１０７上に形成される被覆層１０８の層厚とを本発明の第１の態様〜第４の態様の関係を満たすように設定することができる。【００５１】
たとえば図３の模式的断面図に示すように、トレイ１０９と基材１０４との間に三角錐状の部材１１０を設置し、部材１１０の高さをほとんど若しくは全く変化させないことによって、本発明の第１の態様〜第４の態様の関係を満たすようにすることができる。【００５２】
また、ＰＶＤ法により被覆層１０８を形成する場合には、一般的に複数の基材１０４を棒状部材に串刺しにして炉内に装入されるが、串刺しにされた基材１０４間の距離をほとんど若しくは全く変化させないことで、本発明の第１の態様〜第４の態様の関係を満たすように設定することができる。【００５３】
たとえば図４の模式的断面図に示すように、複数の基材１０４を棒状部材１１１に串刺しにし、串刺しにされた基材１０４間にスペーサ１１２を設置する。そして、このスペーサ１１２の高さをほとんど若しくは全く変化させないことによって、本発明の第１の態様〜第４の態様の関係を満たすように設定することができる。【００５４】
すなわち、本発明においては、ＣＶＤ法またはＰＶＤ法のいずれを用いるにせよ様々な方法で被覆層１０８を形成することができる。【００５５】
本発明の表面被覆切削工具１０１の基材１０４は、この種の用途の基材として従来公知のものであればいずれのものも使用することができる。たとえば、ＷＣ基超硬合金（炭化タングステンの他にコバルトを含むもの、あるいは、さらにチタン、タンタル、ニオブ等の炭窒化物を添加したものも含む）、サーメット（炭化チタン、窒化チタン、炭窒化チタン等を主成分とするもの）、高速度鋼、セラミックス（炭化チタン、炭化ケイ素、窒化ケイ素、窒化アルミニウム、酸化アルミニウムなど）、立方晶型窒化硼素焼結体、ダイヤモンド焼結体、窒化ケイ素焼結体、または酸化アルミニウムと炭化チタンとからなる混合体のいずれかであることが好ましい。【００５６】
また、基材１０４の第１表面１０６および第２表面１０７はそれぞれ、基材１０４の表面のうち面積の広い方から数えて１番目または２番目になっていることが好ましい。すなわち、第１表面１０６が基材１０４の表面の面積の広い方から数えて１番目である場合には第２表面１０７が基材１０４の表面の面積の広い方から数えて２番目となり、第２表面１０７が基材１０４の表面の面積の広い方から数えて１番目である場合には第１表面１０６が基材１０４の表面の面積の広い方から数えて２番目となることが好ましく、基材１０４の第１表面１０６の面積と第２表面１０７の面積が同一である場合には、基材１０４の第１表面１０６および第２表面１０７がそれぞれ、基材１０４の表面のうち面積の広い方から数えてともに１番目となることが好ましい。【００５７】
また、本発明の表面被覆切削工具１０１は、基材１０４の第１表面１０６上に形成されている被覆層１０８の表面および基材１０４の第２表面１０７上に形成されている被覆層１０８の表面がそれぞれすくい面となるネガティブチップ（すくい面と逃げ面とが為す角度の少なくとも１つが９０°以上であるチップ）であることが好ましい。【００５８】
本発明の表面被覆切削工具１０１は、ドリル、エンドミル、フライス加工用または旋削加工用刃先交換型チップ、メタルソー、歯切工具、リーマまたはタップなどとして好適に用いることができる。
【実施例】
【００５９】
（実施例１）
まず、ＴａＣ粉末、ＮｂＣ粉末、ＴｉＣ粉末、Ｃｏ粉末およびＷＣ粉末を混合した混合粉末（ＴａＣ粉末の質量：ＮｂＣ粉末の質量：ＴｉＣ粉末の質量：Ｃｏ粉末の質量：ＷＣ粉末の質量＝３：２：１．５：６：８７．５）を１４３０℃の温度で１時間焼結した焼結体を複数作製した。このようにして作製した焼結体の脱β層は、１７μｍの厚さであった。【００６０】
次に、作製したそれぞれの焼結体について、刃先処理、およびＳｉＣブラシですくい面から見て０．０６ｍｍのホーニングを行ない、住友電工ハードメタル（株）社製のＣＮＭＧ１２０４０８Ｎ−ＵＸと同一形状の基材を作製した。【００６１】
そして、同一トレイの平坦な表面上に任意の高さの三角錐状の部材を設置して上記の基材をそれぞれ上記の三角錐状の部材上に設置した。【００６２】
その後、従来から公知のＣＶＤ法によって、基材の表面上にＴｉＮ層、ＭＴ−ＴｉＣＮ層、ＴｉＢＮ層、α−Ａｌ2Ｏ3層およびＴｉＮ層を順次積層して被覆層を形成した。これにより、実施例１の表面被覆切削工具を作製した。なお、ＭＴ−ＴｉＣＮ層とは、ＭＴ−ＣＶＤ法で形成されたＴｉＣＮ層のことである。【００６３】
実施例１の表面被覆切削工具は、最も大きな面積を有する上面および下面をそれぞれすくい面とし、それ以外の表面である側面を逃げ面とするネガティブチップであり、すくい面と逃げ面とが為す角度は９０°であった。また、実施例１の表面被覆切削工具は、その上面側に頂角（隣り合う２本の刃先稜線Ｚ１が為す角度）が８０°である切れ刃１および切れ刃２を有し、その下面側に頂角（隣り合う２本の刃先稜線Ｚ２が為す角度）が８０°である切れ刃３および切れ刃４を有していた。【００６４】
そして、実施例１の表面被覆切削工具の被覆層を構成する各層の層厚および被覆層全体の層厚を測定した。その結果を表１に示す。なお、表１に示す各層の層厚および被覆層全体の層厚の単位はμｍである。【００６５】
ここで、表１に示す各層の層厚の値は、図５の模式的拡大平面図に示すように、実施例１の表面被覆切削工具の刃先稜線Ｚ１および刃先稜線Ｚ２からこれらの刃先稜線に対して垂直かつすくい面に対して平行に０．５ｍｍ内側に伸びる仮想線１１３、仮想線１１４および仮想線１１５に沿って切断した断面を上記の各仮想線上の１０点の位置でそれぞれラッピングして、１つの表面被覆切削工具当たり計３０点の位置で表１に示す各層の層厚および被覆層全体の層厚を金属顕微鏡により測定し、その測定値から算出した平均値となっている。【００６６】
また、表１において、Ａ値、Ｂ値、Ｃ値およびＤ値としては、実施例１の表面被覆切削工具のそれぞれについて上記の測定値から下記の式を用いて個々の表面被覆切削工具のＡ値、Ｂ値、Ｃ値およびＤ値を算出し、その算出値から算出した平均値が示されている。なお、Ａ値、Ｂ値、Ｃ値およびＤ値はそれぞれ小数点以下３桁を四捨五入した値である。【００６７】
Ａ値＝（被覆層全体の最大の層厚と最小の層厚との差の絶対値）／（被覆層全体の層厚の平均値）
Ｂ値＝（上面側の被覆層全体の層厚の平均値と下面側の被覆層全体の層厚の平均値との差の絶対値）／（上面側の被覆層全体の層厚の平均値と下面側の被覆層全体の層厚の平均値のうち大きい方の値）
Ｃ値＝（ＭＴ−ＴｉＣＮ層の最大の層厚と最小の層厚との差の絶対値）／（ＭＴ−ＴｉＣＮ層の層厚の平均値）
Ｄ値＝（上面側のＭＴ−ＴｉＣＮ層の層厚の平均値と下面側のＭＴ−ＴｉＣＮ層の層厚の平均値との差の絶対値）／（上面側のＭＴ−ＴｉＣＮ層の層厚の平均値と下面側のＭＴ−ＴｉＣＮ層の層厚の平均値のうち大きい方の値）
また、１０個の実施例１の表面被覆切削工具の切れ刃１〜４のそれぞれを用いて、下記の切削試験条件で切削試験を行ない、工具寿命を評価した。その結果を表２に示す。【００６８】
なお、工具寿命は、切れ刃の逃げ面摩耗量が０．２ｍｍを超えた時点および／または刃先が欠損した時点の切削時間（秒）とした。また、表２の工具寿命の平均値（秒）の欄には、１０個の表面被覆切削工具の切れ刃１〜４の計４０個の切れ刃の工具寿命（秒）の平均値が示されている。さらに、表２の工具寿命の標準偏差の欄には、１０個の表面被覆切削工具の切れ刃１〜４の計４０個の切れ刃の工具寿命（秒）の標準偏差が示されている。【００６９】
＜切削試験条件＞
使用ホルダ：ＰＣＬＮＲ２５２５−４３（住友電工ハードメタル（株）社製）
被削材：ＳＣＭ４２０Ｈ、ＨＢ＝２０５（断続有）
切削速度：１９６ｍ／ｍｉｎ
送り：０．２７〜０．３５ｍｍ／ｒｅｖ．
切り込み：１．５ｍｍ
切削油：水溶性油
表２に示すように、実施例１の表面被覆切削工具の工具寿命の平均値は８０２秒であり、標準偏差は９０であった。【００７０】
（実施例２）
ＣＶＤ法による形成条件を変更して被覆層を構成する各層を形成したこと以外は実施例１と同一の方法および同一の条件で実施例２の表面被覆切削工具を複数作製した。【００７１】
ここで、実施例２の表面被覆切削工具は、最も大きな面積を有する上面および下面をそれぞれすくい面とし、それ以外の表面である側面を逃げ面とするネガティブチップであり、すくい面と逃げ面とが為す角度は９０°であった。また、実施例２の表面被覆切削工具は、その上面側に頂角が８０°である切れ刃１および切れ刃２を有し、その下面側に頂角が８０°である切れ刃３および切れ刃４を有していた。【００７２】
そして、実施例２の表面被覆切削工具の被覆層を構成する各層の層厚および被覆層全体の層厚を実施例１と同様にして測定した。その結果を表１に示す。【００７３】
また、１０個の実施例２の表面被覆切削工具の切れ刃１〜４のそれぞれを用いて、実施例１と同一の方法および同一の条件で切削試験を行ない、実施例１と同一の基準で工具寿命を評価した。その結果を表２に示す。【００７４】
表２に示すように、実施例２の表面被覆切削工具の工具寿命の平均値は７８３秒であり、標準偏差は１２７であった。【００７５】
（比較例１）
ＣＶＤ法による形成条件を変更して被覆層を構成する各層を形成したこと以外は実施例１と同一の方法および同一の条件で比較例１の表面被覆切削工具を複数作製した。【００７６】
そして、比較例１の表面被覆切削工具の被覆層を構成する各層の層厚および被覆層全体の層厚を実施例１と同様にして測定した。その結果を表１に示す。【００７７】
また、１０個の比較例１の表面被覆切削工具の切れ刃１〜４のそれぞれを用いて、実施例１と同一の方法および同一の条件で切削試験を行ない、実施例１と同一の基準で工具寿命を評価した。その結果を表２に示す。【００７８】
表２に示すように、比較例１の表面被覆切削工具の工具寿命の平均値は６８９秒であり、標準偏差は２１８であった。【００７９】
【表１】
2008026433.tif 000003
【００８０】
【表２】
2008026433.tif 000004
【００８１】
表１および表２に示す結果から明らかなように、Ａ値およびＢ値がそれぞれ０．０４以下である実施例１〜２の表面被覆切削工具は、Ａ値およびＢ値がそれぞれ０．０４を超えている比較例１の表面被覆切削工具と比べて、工具寿命が長くなるとともに、工具寿命が安定化することが確認された。【００８２】
実施例１〜２の表面被覆切削工具の工具寿命が比較例１と比べて長くなった理由としては、実施例１〜２の表面被覆切削工具は正常摩耗であったのに対して、比較例１では上面側の切れ刃１〜２のチッピングが認められ、これにより比較例１の表面被覆切削工具は工具寿命が短くなったと考えられる。【００８３】
（実施例３）
まず、ＴａＣ粉末、Ｃｒ3Ｃ2粉末、Ｃｏ粉末およびＷＣ粉末を混合した混合粉末（ＴａＣ粉末の質量：Ｃｒ3Ｃ2粉末の質量：Ｃｏ粉末の質量：ＷＣ粉末の質量＝０．３：０．２：１０：８９．５）を１４００℃の温度で１時間焼結した焼結体を複数作製した。なお、このようにして作製した焼結体には、脱β層は形成されていなかった。【００８４】
次に、その焼結体のそれぞれについて、刃先処理、およびＳｉＣブラシですくい面から見て０．０３ｍｍのホーニングを行ない、住友電工ハードメタル（株）社製のＣＮＭＧ１２０４０８Ｎ−ＥＸと同一形状の基材を作製した。【００８５】
そして、上記の基材をそれぞれスペーサを介して棒状部材に串刺しにし、その後、従来から公知のＰＶＤ法によって、基材の表面上にＴｉＡｌＮ層を１層積層して被覆層を形成した。これにより、実施例３の表面被覆切削工具を作製した。【００８６】
ここで、実施例３の表面被覆切削工具は、最も大きな面積を有する２つの表面をそれぞれすくい面とし、それ以外の表面である側面を逃げ面とするネガティブチップであり、すくい面と逃げ面とが為す角度は９０°であった。【００８７】
そして、実施例３の表面被覆切削工具のそれぞれのＴｉＡｌＮ層からなる被覆層の層厚を実施例１と同様にして測定した。その結果を表３に示す。なお、表３におけるＴｉＡｌＮ層の層厚の値、Ａ値およびＢ値の表記はそれぞれ表１に準じて記載されている。【００８８】
また、１０個の実施例３の表面被覆切削工具の切れ刃１〜４のそれぞれを用いて、下記の切削試験条件で切削試験を行ない、工具寿命を評価した。その結果を表４に示す。【００８９】
なお、工具寿命は、切れ刃の逃げ面摩耗量が０．２ｍｍを超えた時点、刃先が欠損した時点および下記被削材の表面粗さＲｚ（ＪＩＳ  Ｂ  ０６０１−１９９４）が２．０μｍを超えた時点の少なくとも１つの時点の切削時間（秒）とした。また、表４の表記は、表２に準じて記載されている。【００９０】
＜切削試験条件＞
使用ホルダ：ＰＣＬＮＲ２５２５−４３（住友電工ハードメタル（株）社製）
被削材：ＳＵＳ３０４引き抜き材、ＨＢ＝１５５（断続有）
切削速度：１４０ｍ／ｍｉｎ
送り：０．２８ｍｍ／ｒｅｖ．
切り込み：２．０ｍｍ
切削油：水溶性油
表４に示すように、実施例３の表面被覆切削工具の工具寿命の平均値は１２５秒であり、標準偏差は６．３であった。【００９１】
（実施例４）
ＰＶＤ法による形成条件を変更してＴｉＡｌＮ層を形成したこと以外は実施例３と同一の方法および同一の条件で実施例４の表面被覆切削工具を複数作製した。【００９２】
ここで、実施例４の表面被覆切削工具は、最も大きな面積を有する上面および下面をそれぞれすくい面とし、それ以外の表面である側面を逃げ面とするネガティブチップであり、すくい面と逃げ面とが為す角度は９０°であった。また、実施例４の表面被覆切削工具は、その上面側に頂角が８０°である切れ刃１および切れ刃２を有し、その下面側に頂角が８０°である切れ刃３および切れ刃４を有していた。【００９３】
そして、実施例４の表面被覆切削工具のＴｉＡｌＮ層の層厚を実施例３と同様にして測定した。その結果を表３に示す。【００９４】
また、１０個の実施例４の表面被覆切削工具の切れ刃１〜４のそれぞれを用いて、実施例３と同一の方法および同一の条件で切削試験を行ない、実施例３と同一の基準で工具寿命を評価した。その結果を表４に示す。【００９５】
表４に示すように、実施例４の表面被覆切削工具の工具寿命の平均値は１２０秒であり、標準偏差は８．１であった。【００９６】
（比較例２）
ＰＶＤ法による形成条件を変更してＴｉＡｌＮ層を形成したこと以外は実施例３と同一の方法および同一の条件で比較例２の表面被覆切削工具を複数作製した。【００９７】
そして、比較例２の表面被覆切削工具のＴｉＡｌＮ層の層厚を実施例３と同様にして測定した。その結果を表３に示す。【００９８】
また、１０個の比較例２の表面被覆切削工具の切れ刃１〜４のそれぞれを用いて、実施例３と同一の方法および同一の条件で切削試験を行ない、実施例３と同一の基準で工具寿命を評価した。その結果を表４に示す。【００９９】
表４に示すように、比較例２の表面被覆切削工具の工具寿命の平均値は１１７秒であり、標準偏差は１７．８であった。【０１００】
【表３】
2008026433.tif 000005
【０１０１】
【表４】
2008026433.tif 000006
【０１０２】
表３および表４に示す結果から明らかなように、Ａ値およびＢ値がそれぞれ０．０４以下である実施例３〜４の表面被覆切削工具は、Ａ値およびＢ値がそれぞれ０．０４を超えている比較例２の表面被覆切削工具と比べて、工具寿命が長くなるとともに、工具寿命が安定化することが確認された。【０１０３】
（実施例５）
まず、ＴｉＣ粉末、ＴａＣ粉末、ＮｂＣ粉末、Ｃｏ粉末およびＷＣ粉末を混合した混合粉末（ＴｉＣ粉末の質量：ＴａＣ粉末の質量：ＮｂＣ粉末の質量：Ｃｏ粉末の質量：ＷＣ粉末の質量＝０．３：０．６：０．３：５．２：９３．６）を１４５０℃の温度で１時間焼結した焼結体を複数作製した。なお、このようにして作製した焼結体には、脱β層は形成されていなかった。【０１０４】
次に、作製したそれぞれの焼結体について、刃先処理、およびＳｉＣブラシですくい面から見て０．０４ｍｍのホーニングを行ない、ＪＩＳ  Ｂ  ４１２０−１９９８に規定されているＣＮＭＡ１２０４０８と同一形状の基材（チップブレーカ無し）を作製した。【０１０５】
そして、同一トレイの平坦な表面上に任意の高さの三角錐状の部材を設置して上記の基材をそれぞれ上記の三角錐状の部材上に設置した。【０１０６】
その後、従来から公知のＣＶＤ法によって、基材の表面上にＴｉＮ層、ＭＴ−ＴｉＣＮ層、ＴｉＢＮ層、α−Ａｌ2Ｏ3層およびＴｉＮ層を順次積層して被覆層を形成した。これにより、実施例５の表面被覆切削工具を作製した。なお、ＭＴ−ＴｉＣＮ層とは、ＭＴ−ＣＶＤ法で形成されたＴｉＣＮ層のことである。【０１０７】
実施例５の表面被覆切削工具は、最も大きな面積を有する上面および下面をそれぞれすくい面とし、それ以外の表面である側面を逃げ面とするネガティブチップであり、すくい面と逃げ面とが為す角度は９０°であった。また、実施例５の表面被覆切削工具は、その上面側に頂角（隣り合う２本の刃先稜線Ｚ１が為す角度）が８０°である切れ刃１および切れ刃２を有し、その下面側に頂角（隣り合う２本の刃先稜線Ｚ２が為す角度）が８０°である切れ刃３および切れ刃４を有していた。【０１０８】
そして、実施例５の表面被覆切削工具の被覆層を構成する各層の層厚および被覆層全体の層厚を測定した。その結果を表５に示す。なお、表５に示す各層の層厚および被覆層全体の層厚の単位はμｍである。【０１０９】
ここで、表５に示す各層の層厚および被覆層全体の層厚の値は、図６の模式的拡大平面図に示すように、実施例５の表面被覆切削工具の切れ刃１〜４の先端の弧状の湾曲部に対する仮想接線１１６に対して垂直方向に０．１５ｍｍ内側に入った領域（図６の斜線部）において、切れ刃１〜４の先端の弧状の湾曲部と仮想接線１１６との接点から仮想接線１１６に対して垂直な仮想線１１７を引き、その仮想線１１７に沿って切断した断面を仮想線１１７上の１０点の位置でそれぞれラッピングして、１つの表面被覆切削工具当たり計１０点の位置で各層の層厚および被覆層全体の層厚を金属顕微鏡により測定し、その測定値から算出した平均値となっている。【０１１０】
なお、表５における被覆層を構成する各層の層厚の値、被覆層全体の層厚の値、Ａ値、Ｂ値、Ｃ値およびＤ値の表記はそれぞれ表１に準じて記載されている。【０１１１】
また、１０個の実施例５の表面被覆切削工具の切れ刃１〜４のそれぞれを用いて、下記の切削試験条件で切削試験を行ない、工具寿命を評価した。その結果を表６に示す。なお、工具寿命については、実施例３と同様にして評価した。また、表６の表記は、表２に準じて記載されている。【０１１２】
＜切削試験条件＞
使用ホルダ：ＰＣＬＮＲ２５２５−４３（住友電工ハードメタル（株）社製）
被削材：ＦＣＤ４５０、ＨＢ＝２３０（断続有）
切削速度：１５５ｍ／ｍｉｎ
送り：０．３１〜０．３６ｍｍ／ｒｅｖ．
切り込み：２ｍｍ
切削油：水溶性油
表６に示すように、実施例５の表面被覆切削工具の工具寿命の平均値は６１５秒であり、標準偏差は１１１であった。【０１１３】
（実施例６）
実施例５とは異なる条件で被覆層を形成したこと以外は実施例５と同一の方法および同一の条件で実施例６の表面被覆切削工具を複数作製した。【０１１４】
そして、実施例６の表面被覆切削工具の被覆層を構成する各層の層厚および被覆層全体の層厚を実施例５と同様にして測定した。その結果を表５に示す。【０１１５】
また、１０個の実施例６の表面被覆切削工具の切れ刃１〜４（図６の斜線部）をそれぞれ被削材に接触させて、実施例５と同一の条件で切削試験を行ない、実施例５と同様にして工具寿命を評価した。その結果を表６に示す。【０１１６】
表６に示すように、実施例６の表面被覆切削工具の工具寿命の平均値は６０１秒であり、標準偏差は１３２であった。【０１１７】
（比較例３）
実施例５とは異なる条件で被覆層を形成したこと以外は実施例５と同一の方法および同一の条件で比較例３の表面被覆切削工具を複数作製した。【０１１８】
そして、比較例３の表面被覆切削工具の被覆層を構成する各層の層厚および被覆層全体の層厚を実施例５と同様にして測定した。その結果を表５に示す。【０１１９】
また、１０個の比較例３の表面被覆切削工具の切れ刃１〜４（図６の斜線部）をそれぞれ被削材に接触させて、実施例５と同一の条件で切削試験を行ない、実施例５と同様にして工具寿命を評価した。その結果を表６に示す。【０１２０】
表６に示すように、比較例３の表面被覆切削工具の工具寿命の平均値は５３７秒であり、標準偏差は２０１であった。【０１２１】
【表５】
2008026433.tif 000007
【０１２２】
【表６】
2008026433.tif 000008
【０１２３】
表５および表６に示す結果から明らかなように、Ａ値およびＢ値がそれぞれ０．０４以下である実施例５〜６の表面被覆切削工具は、Ａ値およびＢ値がそれぞれ０．０４を超えている比較例３の表面被覆切削工具と比べて、工具寿命が長くなるとともに、工具寿命が安定化することが確認された。【０１２４】
上記の実施例１〜４の表面被覆切削工具はそれぞれチップブレーカ付きであり、上記の実施例５〜６の表面被覆切削工具はチップブレーカ無しであるが、チップブレーカの有無に関わらず、上記と同様の効果が得られると考えられる。【０１２５】
また、上記の実施例１〜６の表面被覆切削工具の被覆層の表面にブラスト、バレルまたはブラシ等の何らかの表面処理がなされても本発明の効果は失われないと考えられる。【０１２６】
また、上記の実施例３〜４の表面被覆切削工具の被覆層は単層であるが、被覆層が複数層からなる場合にも上記の実施例３〜４と同様の効果が得られると考えられる。【０１２７】
また、上記において、ＴｉＮ層、ＭＴ−ＴｉＣＮ層、ＴｉＢＮ層、およびＴｉＡｌＮ層のそれぞれの層における元素の組成は必ずしも化学量論組成となっていなくてもよい。【０１２８】
今回開示された実施の形態および実施例はすべての点で例示であって制限的なものではないと考えられるべきである。本発明の範囲は上記した説明ではなくて請求の範囲によって示され、請求の範囲と均等の意味および範囲内でのすべての変更が含まれることが意図される。
【産業上の利用可能性】
【０１２９】
たとえば１０個、望ましくは５０個、さらに望ましくは１００個、最も望ましくは表面被覆切削工具の全製品が、上記の第１の態様〜第４の態様の少なくとも１つの態様の関係を満たすことにより、どの表面被覆切削工具のどの切れ刃を選択して切削加工を行なっても、工具寿命が安定化するだけでなく、安定した切削加工が可能となるメリットもある。
【図１】
2008026433.tif 000009
【図２】
2008026433.tif 000010
【図３】
2008026433.tif 000011
【図４】
2008026433.tif 000012
【図５】
2008026433.tif 000013
【図６】
2008026433.tif 000014
【国際調査報告】
2008026433.tif 000015
2008026433.tif 000016